(57)【特許請求の範囲】
【請求項１】
ワックスとベース樹脂とを含む塗料が金属板の少なくとも片面に被覆されて樹脂被覆層を形成してなる樹脂被覆金属板において、
前記樹脂被覆層が、重量ＷＢのベース樹脂と総重量ＷＡの１種類のワックスとから構成され、当該ワックスが、粒径１．５μｍ以下であって平均粒径０．３〜１．０μｍを有する重量ＷＳの小粒径ワックスと、粒径２．０〜５．０μｍであって平均粒径２．５〜３．０μｍを有する重量ＷＬの大粒径ワックスとを含み、０．００６≦ＷＡ／ＷＢ≦０．２、（ＷＳ+ＷＬ）／ＷＡ≧０．９８、０．１≦ＷＳ／ＷＡ≦０．９の関係が満たされ、
前記樹脂被覆層の表面に現われるワックス粒の表面占有率が２０〜９０％であり、
前記樹脂被覆層の厚さ方向に沿った任意の断面に現われるワックス粒の断面占有率が０．５％以上で１０％未満であり、かつ、前記任意の断面における任意の５００μｍ長さの範囲に一個以上のワックス粒が存在することを特徴とする樹脂被覆金属板。
【請求項２】
ワックスとベース樹脂とを含む塗料が金属板の少なくとも片面に被覆されて樹脂被覆層を形成してなる樹脂被覆金属板において、
前記樹脂被覆層が、重量ＷＢのベース樹脂と総重量ＷＡのワックスとから構成され、当該ワックスが表面エネルギーの互いに異なる少なくとも２種類のワックスからなるものであって、前記ベース樹脂の表面エネルギー値をＥＢとし、前記少なくとも２種類のワックスのうち表面エネルギーが最小のもの及び最大のものの表面エネルギー値をＥＬ及びＥＨとしたときに、０．００６≦ＷＡ／ＷＢ≦０．２、ＥＨ−ＥＬ≧３ｍＪ／ｍ２、ＥＢ≧ＥＬ＋１２ｍＪ／ｍ２の関係が満たされ、
前記少なくとも２種類のワックスのうち表面エネルギーが最小のものが、粒径１．５μｍ以下であって平均粒径０．３〜１．０μｍを有する重量ＷＳの小粒径ワックスであり、表面エネルギーが最大のものが、粒径２．０〜５．０μｍであって平均粒径２．５〜３．０μｍを有する重量ＷＬの大粒径ワックスであり、（ＷＳ+ＷＬ）／ＷＡ≧０．９８、０．１≦ＷＳ／ＷＡ≦０．９の関係が満たされ、
前記樹脂被覆層の表面に現われるワックス粒の表面占有率が２０〜９０％であり、
前記樹脂被覆層の厚さ方向に沿った任意の断面に現われるワックス粒の断面占有率が０．５％以上で１０％未満であり、かつ、前記任意の断面における任意の５００μｍ長さの範囲に一個以上のワックス粒が存在することを特徴とする樹脂被覆金属板。
【請求項３】
請求項２に記載の樹脂被覆金属板の製造方法であって、
前記ベース樹脂の焼付温度ＴＢが２２０℃≦ＴＢ≦３００℃であり、焼付け開始から前記金属板の温度が１００℃及び２００℃に到達するまでの時間をｔ１００及びｔ２００としたときに、２秒≦ｔ１００≦２０秒、５秒≦ｔ２００≦６０秒となるように焼付けを行なうことを特徴とする樹脂被覆金属板の製造方法。
【請求項４】
請求項２に記載の樹脂被覆金属板の製造方法であって、
前記少なくとも２種類のワックスのうちの一つがポリエチレンワックスであり、前記ベース樹脂の焼付温度ＴＢが２２０℃≦ＴＢ≦３００℃であり、焼付け開始から前記金属板の温度が１００℃及び２００℃に到達するまでの時間をｔ１００及びｔ２００としたときに、５秒≦ｔ１００≦２０秒、１０秒≦ｔ２００≦６０秒となるように焼付けを行なうことを特徴とする樹脂被覆金属板の製造方法。
【請求項５】
前記ベース樹脂が、アクリル変性エポキシ樹脂、エポキシ樹脂、エポキシ−ユリア樹脂、エポキシ−フェノール樹脂、塩化ビニル樹脂、ポリエステル樹脂から選択される一つ以上の熱硬化性樹脂である、請求項１又は２に記載の樹脂被覆金属板。
【請求項６】
前記金属板の表面に、リン酸ジルコニウム処理、リン酸チタニウム処理及びリン酸クロメート処理から選択される下地皮膜が形成されている、請求項１、２及び５のいずれか一項に記載の樹脂被覆金属板。
【請求項７】
前記樹脂被覆層の被覆量が０．５〜２０ｇ／ｍ２である、請求項１、２、５及び６のいずれか一項に記載の樹脂被覆金属板。
【請求項８】
前記ベース樹脂が、アクリル変性エポキシ樹脂、エポキシ樹脂、エポキシ−ユリア樹脂、エポキシ−フェノール樹脂、塩化ビニル樹脂、ポリエステル樹脂から選択される一つ以上の熱硬化性樹脂である、請求項３又は４に記載の樹脂被覆金属板の製造方法。
【請求項９】
前記樹脂被覆層を形成する前に、前記金属板の表面にリン酸ジルコニウム処理、リン酸チタニウム処理及びリン酸クロメート処理から選択される下地処理を施す、請求項３、４及び８のいずれか一項に記載の樹脂被覆金属板の製造方法。
【請求項１０】
前記樹脂被覆層の被覆量が０．５〜２０ｇ／ｍ２である、請求項３、４、８及び９のいずれか一項に記載の樹脂被覆金属板の製造方法。
【発明の詳細な説明】
【技術分野】
【０００１】
本発明は、缶エンド材、缶ボディ材、電気電子機器部材、自動車用ボディ材、建材等に使用される樹脂被覆金属板に関し、特に、高速連続プレス加工により成形を施される樹脂被覆金属板に関する。
【背景技術】
【０００２】
樹脂被覆金属板の成形加工時には、成形加工を容易にするために金属板表面に潤滑性が付与される。これは、通常、潤滑剤を金属板に塗布することにより行われるが、この方法では、潤滑剤が飛散するので取扱いが容易でなく、更に成形加工後に潤滑剤を除去する必要があるので工程やコストの増大を招いていた。また、金属板に塗料を塗布し、焼付け後にワックスを塗布する方法も提案されているが、成形加工時にワックス汚れが生じるなどの問題があった。
【０００３】
このような問題に対して、さまざまな提案がなされている。例えば、金属板に塗装を施す際に、固体潤滑剤（ワックス）を添加した塗料を塗布して金属表面に樹脂被覆層を形成し、金属板表面自体の潤滑性を向上させる方法が種々提案されている。これらには、ワックスの粒径を規定したもの（下記特許文献１〜３）、大粒径と小粒径の２種類のワックスを用いるもの（下記特許文献４、５）、塗膜表面におけるワックス粒子の面積率等を規定したもの（下記特許文献６〜８）、ワックスを含有する塗料を塗布後、焼付けを行う際の焼付け条件を規定したもの（下記特許文献９）等がある。
【特許文献１】特開平６−３０５０７４号公報
【特許文献２】特開２０００−２６５１１１号公報
【特許文献３】特許第３１３３６０７号公報
【特許文献４】特開平５−２３７４４９号公報
【特許文献５】特開平８−１８５８号公報
【特許文献６】特許第３２１４２２８号公報
【特許文献７】特開平１０−２９２６６号公報
【特許文献８】特開平１０−５２８８１号公報
【特許文献９】特開平１１−２４４７７８号公報
【０００４】
特許文献１には、平均粒径が１．３μｍ以下の潤滑剤微粒子を５〜２５体積％含有し、膜厚が０．７〜１０μｍの水溶性高分子皮膜が最表面に形成された自動車パネル用表面処理Ａｌ又はＡｌ合金材が記載されている。このＡｌ又はＡｌ合金材では、潤滑剤微粒子の平均粒径を１．３μｍ以下に制限することにより粒子が表面に比較的多く分布するようになるので加工性は良好となるが、耐摩耗性が確保できなくなる。また、平均粒径のみが規定され、粒径分布が規定されていないことからも、良好な耐摩耗性を得ることは困難である。
【０００５】
特許文献２には、平均粒径０．０１〜０．２μｍのポリエチレンワックスを含有する金属材料用水系表面処理剤が示されている。この文献では、摺動性の観点からポリエチレンワックスの粒径を０．２μｍ以下にするとしているが、これをもってしても十分な摺動性は得られていない。
【０００６】
特許文献３には、樹脂被覆アルミニウム板においてワックスの平均粒径を１０μｍ以下とし、かつ、樹脂層の乾燥膜厚の１〜１０倍の範囲とすることが示されている。この文献では、プレス加工時の潤滑性の観点からワックスの平均粒径を上記のように規定しているが、これをもってしても十分な潤滑性は得られていない。
【０００７】
特許文献４には、潤滑樹脂処理鋼板として、大粒径ポリオレフィンワックス（平均粒径３〜５μｍ、粒径範囲１〜７μｍ）と小粒径ポリオレフィンワックス（平均粒径１μｍ以下、最大粒径３μｍ以下）とを５：９５〜９５：５（重量比）の比率で配合したワックスを含有する樹脂を被覆した鋼板が示されている。しかしながら、上記の大粒径ワックスでは粒径が大き過ぎてワックス粒の数が少なくなり、結果として耐摩耗性が却って低下するという難点があった。更に、大粒径と小粒径との２種類のワックスの配合比において一方を５％以上としているが、配合比が５％に近い範囲では、その一方のワックスの効果が十分に発揮されず、良好な成形性や耐摩耗性が得られない。
【０００８】
特許文献５には、有機樹脂皮膜を形成した表面処理鋼板として、有機樹脂皮膜が固形潤滑剤３〜４０重量％を含有し、当該固形潤滑剤は大粒径（有機樹脂皮膜の膜厚の５０〜１１０％）の潤滑剤３〜５０重量％と小粒径（有機樹脂皮膜の膜厚の５％以上で５０％未満）の潤滑剤９７〜５０重量％との混合物であるとしたものが記載されている。しかしながら、このように樹脂皮膜の膜厚を基準に潤滑剤の粒径を規定した場合、潤滑剤粒子が必ずしも所望の均一な分布を示すとは限らず、潤滑性と耐摩耗性を十分に得ることはできない。
【０００９】
特許文献７、８には、樹脂皮膜上に固体潤滑剤が固着され、該固体潤滑剤が平面視において占める面積率や樹脂皮膜表面からの突出高さを所定範囲とした樹脂被覆金属板が記載されている。しかしながら、これらの樹脂被覆金属板では、樹脂被覆表面における潤滑剤の分散状態のみが規定され、樹脂被覆内部の潤滑剤の分散状態が考慮されていないため、変形量の大きなプレス加工において十分な成形加工性が得られず、また、樹脂被覆層の耐摩耗性にも劣るという問題があった。
【００１０】
特許文献９には、金属帯板にワックスを含有する塗料を塗布し、焼付けを行う缶蓋用アルミニウム塗装板の製造方法において、焼付けを行う際に、金属帯板の温度を焼付け開始５秒後で１１０℃以下、１０秒後で１８０℃以下となるように制御することが記載されている。しかしながら、焼付け条件において添加するワックスの組成が考慮されていないため、樹脂被覆層内にワックスが適正に分布せず、アルミニウム塗装板の成形加工性や耐摩耗性が十分に得られない。
【発明の開示】
【発明が解決しようとする課題】
【００１１】
以上に鑑み、本発明は、高速プレス機で連続成形するような場合にも耐えうる十分な成形性と、良好な耐摩耗性とを兼ね備えた樹脂被覆金属板を得ることを目的とする。
【課題を解決するための手段】
【００１２】
本発明は請求項１において、
ワックスとベース樹脂とを含む塗料が金属板の少なくとも片面に被覆されて樹脂被覆層を形成してなる樹脂被覆金属板において、
前記樹脂被覆層が、重量ＷＢのベース樹脂と総重量ＷＡの１種類のワックスとから構成され、当該ワックスが、粒径１．５μｍ以下であって平均粒径０．３〜１．０μｍを有する重量ＷＳの小粒径ワックスと、粒径２．０〜５．０μｍであって平均粒径２．５〜３．０μｍを有する重量ＷＬの大粒径ワックスとを含み、０．００６≦ＷＡ／ＷＢ≦０．２、（ＷＳ+ＷＬ）／ＷＡ≧０．９８、０．１≦ＷＳ／ＷＡ≦０．９の関係が満たされ、
前記樹脂被覆層の表面に現われるワックス粒の表面占有率が２０〜９０％であり、
前記樹脂被覆層の厚さ方向に沿った任意の断面に現われるワックス粒の断面占有率が０．５％以上で１０％未満であり、かつ、前記任意の断面における任意の５００μｍ長さの範囲に一個以上のワックス粒が存在することを特徴とする樹脂被覆金属板とした。
本発明は請求項２において、
ワックスとベース樹脂とを含む塗料が金属板の少なくとも片面に被覆されて樹脂被覆層を形成してなる樹脂被覆金属板において、
前記樹脂被覆層が、重量ＷＢのベース樹脂と総重量ＷＡのワックスとから構成され、当該ワックスが表面エネルギーの互いに異なる少なくとも２種類のワックスからなるものであって、前記ベース樹脂の表面エネルギー値をＥＢとし、前記少なくとも２種類のワックスのうち表面エネルギーが最小のもの及び最大のものの表面エネルギー値をＥＬ及びＥＨとしたときに、０．００６≦ＷＡ／ＷＢ≦０．２、ＥＨ−ＥＬ≧３ｍＪ／ｍ２、ＥＢ≧ＥＬ＋１２ｍＪ／ｍ２の関係が満たされ、
前記少なくとも２種類のワックスのうち表面エネルギーが最小のものが、粒径１．５μｍ以下であって平均粒径０．３〜１．０μｍを有する重量ＷＳの小粒径ワックスであり、表面エネルギーが最大のものが、粒径２．０〜５．０μｍであって平均粒径２．５〜３．０μｍを有する重量ＷＬの大粒径ワックスであり、（ＷＳ+ＷＬ）／ＷＡ≧０．９８、０．１≦ＷＳ／ＷＡ≦０．９の関係が満たされ、
前記樹脂被覆層の表面に現われるワックス粒の表面占有率が２０〜９０％であり、
前記樹脂被覆層の厚さ方向に沿った任意の断面に現われるワックス粒の断面占有率が０．５％以上で１０％未満であり、かつ、前記任意の断面における任意の５００μｍ長さの範囲に一個以上のワックス粒が存在することを特徴とする樹脂被覆金属板とした。
【００１３】
本発明は請求項３において、
請求項２に記載の樹脂被覆金属板の製造方法であって、
前記ベース樹脂の焼付温度ＴＢが２２０℃≦ＴＢ≦３００℃であり、焼付け開始から前記金属板の温度が１００℃及び２００℃に到達するまでの時間をｔ１００及びｔ２００としたときに、２秒≦ｔ１００≦２０秒、５秒≦ｔ２００≦６０秒となるように焼付けを行なうことを特徴とする樹脂被覆金属板の製造方法とした。
本発明は請求項４において、
請求項２に記載の樹脂被覆金属板の製造方法であって、
前記少なくとも２種類のワックスのうちの一つがポリエチレンワックスであり、前記ベース樹脂の焼付温度ＴＢが２２０℃≦ＴＢ≦３００℃であり、焼付け開始から前記金属板の温度が１００℃及び２００℃に到達するまでの時間をｔ１００及びｔ２００としたときに、５秒≦ｔ１００≦２０秒、１０秒≦ｔ２００≦６０秒となるように焼付けを行なうことを特徴とする樹脂被覆金属板の製造方法とした。
【００１４】
本発明は請求項５では請求項１又は２において、
前記ベース樹脂を、アクリル変性エポキシ樹脂、エポキシ樹脂、エポキシ−ユリア樹脂、エポキシ−フェノール樹脂、塩化ビニル樹脂、ポリエステル樹脂から選択される一つ以上の熱硬化性樹脂とした。
本発明は請求項６では請求項１、２及び５のいずれかにおいて、
前記金属板の表面に、リン酸ジルコニウム処理、リン酸チタニウム処理及びリン酸クロメート処理から選択される下地皮膜が形成されているものとした。
本発明は請求項７では請求項１、２、５及び６のいずれかにおいて、
前記樹脂被覆層の被覆量を０．５〜２０ｇ／ｍ２とした。
【００１５】
本発明は請求項８では請求項３又は４において、
前記ベース樹脂を、アクリル変性エポキシ樹脂、エポキシ樹脂、エポキシ−ユリア樹脂、エポキシ−フェノール樹脂、塩化ビニル樹脂、ポリエステル樹脂から選択される一つ以上の熱硬化性樹脂とした。
本発明は請求項９では請求項３、４及び８のいずれかにおいて、
前記金属板の表面に、リン酸ジルコニウム処理、リン酸チタニウム処理及びリン酸クロメート処理から選択される下地皮膜が形成されているものとした。
本発明は請求項１０では請求項３、４、８及び９のいずれかにおいて、
前記樹脂被覆層の被覆量を０．５〜２０ｇ／ｍ２とした。
【発明の効果】
【００１６】
本発明によれば、樹脂被覆層の表面と内部におけるワックスの分散状態をバランスよく制御することにより、良好なワックス堆積性や耐磨耗性を保持しつつ優れた成形加工性を示す樹脂被覆金属板が得られる。
【発明を実施するための最良の形態】
【００１７】
以下、本発明の実施形態について詳細に説明する。
本発明の特徴は、粒状のワックスを配合したベース樹脂を含む塗料が少なくとも片面に被覆されて樹脂被覆層を形成してなる樹脂被服金属板において、ワックス粒を樹脂被覆層の表面と内部にバランスよく分散させることにより、優れた成形性と耐摩耗性を共に備えた樹脂被覆金属板が得られることにある。
【００１８】
Ａ．金属板
本発明で用いる金属板としては、アルミニウム板、アルミニウム合金板、亜鉛めっき鋼板、アルミニウムめっき鋼鈑、亜鉛−アルミニウム合金めっき鋼鈑、ステンレス鋼鈑等が好適に用いられるが、これらに限定されるものではない。
【００１９】
Ｂ．樹脂被覆層
本発明では、金属板の少なくとも片面に樹脂被覆層が形成される。樹脂被覆層は、ベース樹脂とワックスを配合して溶媒である有機溶剤や水等に溶解又は分散した塗料を金属板表面に塗布し、乾燥後に焼付けすることによって形成される。
【００２０】
Ｂ−１．ベース樹脂
樹脂被覆層のベース樹脂としては、アクリル変性エポキシ樹脂、エポキシ樹脂、エポキシ−ユリア樹脂、エポキシ−フェノール樹脂、塩化ビニル樹脂、ポリエステル樹脂等の熱硬化性樹脂が好適に用いられる。
なお、金属板に樹脂を被覆する前に金属板の表面に下地処理を施して下地皮膜を形成することにより、樹脂被覆層の密着性が良好となり成形加工性の向上に寄与する。下地処理としては、リン酸ジルコニウム処理やリン酸チタニウム処理などのノンクロメート処理、リン酸クロメート処理などのクロメート処理を用いることによって、下地皮膜が形成される。更に、下地処理の前に、金属板をアルカリ脱脂処理するのが好ましい。
【００２１】
Ｂ−２．ワックス
本発明において用いるワックスは、ポリエチレンワックス、カルナウバワックス、ラノリン、マイクロクリスタリンワックス、パラフィンワックス、ポリテトラフルオロエチレン等の粒状であり、これらを単独或いは２種類以上組み合わせて用いられる。
【００２２】
Ｂ−３．ワックス粒の表面占有率
本発明において、樹脂被覆金属板の優れた成形性と耐磨耗性を達成するには、樹脂被覆層表面に現われるワックス粒の表面占有率を２０〜９０％とする必要がある。ワックス粒の表面占有率が２０％未満では、ワックス粒による十分な潤滑性が得られず成形加工性が低下する。また、表面占有率が９０％を超えると、成形加工時に金型にワックス粒が堆積する不具合が生じ易くなる。表面占有率は、より好ましくは４０〜８０%である。
【００２３】
樹脂被覆表面におけるワックス粒の表面占有率とは、樹脂被覆層を上から平面として見たときに、樹脂被覆層の全表面積に対する樹脂被覆層表面に現われているワックス粒の占める面積の割合として規定される。ワックス粒の表面占有率は、樹脂被覆層表面に金などの導電性を付与する物質を蒸着又はスパッタリングなどによりコーティングし、ＳＥＭ（走査型電子顕微鏡）で観察した像を画像解析することにより求めることができる。例えば、５００〜２０００倍の観察倍率で、１００μｍ×１００μｍ以上の視野を５か所以上計測してその平均値を占有率とする。
【００２４】
Ｂ−４．ワックス粒の断面占有率
樹脂被覆金属板の優れた成形性と耐磨耗性を達成するには、本発明において更に、樹脂被覆層の厚さ方向に沿った任意の断面に現われるワックス粒の断面占有率を０．５％以上１０％未満とする必要がある。この断面占有率が０．５％未満では、樹脂被覆層の十分な耐摩耗性が得られない。また、１０％を超えると、金属板と樹脂被覆層との密着性が低下し、樹脂被覆金属板の成形加工性や耐食性の悪化を招く。断面占有率は、より好ましくは１〜５％である。
【００２５】
樹脂被覆層内部に存在するワックスの断面占有率とは、樹脂被覆層の被覆面に垂直な任意の断面を見たとき、この断面において現われるワックス粒が占める面積の全断面積に対する割合として規定される。断面に現われるワックス粒とは、樹脂被覆層内部において連続せずに独立して存在する複数のワックス粒子である。この断面占有率は、樹脂被覆層を断面に平行な厚さ１００ｎｍ程度の超薄片に加工し、ルテニウム酸などの染色剤を用いて染色し、ＴＥＭ（透過型電子顕微鏡）で観察した像を画像解析することにより求めることができる。例えば、１００００倍の観察倍率で長さ１００μｍ以上の視野を５か所以上計測してその平均値を断面占有率とする。
【００２６】
Ｂ−５．ワックス粒の存在数
樹脂被覆金属板の優れた成形性と耐磨耗性を達成するには、本発明において更に、樹脂被覆層の厚さ方向の任意断面における任意の５００μｍ長さの範囲に、１個以上のワックス粒が存在する必要がある。これにより、樹脂被覆金属板の優れた成形性と耐摩耗性が達成される。樹脂被覆層断面における任意の５００μｍ長さの範囲に１個以上のワックス粒が存在していなければ、ワックス粒の分散均一性が不足し、樹脂被覆層の十分な耐摩耗性が得られない。このようなワックス粒の個数は、ＴＥＭで観察した像を画像解析することにより求めることができる。例えば、１００００倍の観察倍率で長さ５００μｍの視野を１０か所以上計測して、各視野に存在するワックス粒の個数を求めた。
【００２７】
Ｃ．ワックス粒の分散状態を達成するための第１の製造条件
Ｃ−１．ベース樹脂に対するワックス粒の配合比
樹脂被覆層における上述のワックス粒の表面占有率、断面占有率及び存在数は、以下に示す第１の製造条件を満たすことにより達成される。すなわち、大きな粒径を有するワックス粒（大粒径ワックス）と小さな粒径を有するワックス粒（小粒径ワックス）とを所定の比率で配合し、かつ、総ワックスのベース樹脂に対する配合比を０．６〜２０重量％とすることで達成される。前記配合比が０．６重量％未満では、ワックスの量が不足して樹脂被覆金属板の成形性や耐摩耗性が得られない。１重量％以上とすることが特に効果的である。５重量％を超えると、添加量の割には効果の増大は鈍くなるが一定の効果は得られる。一方、２０重量％を超えると、プレス成形加工時に金型にワックスが堆積して正常なプレス成形ができなくなり、汚れが付着する等の弊害も生じるので、２０重量％以下とする必要がある。
【００２８】
Ｃ−２．粒状ワックスの粒径分布
大粒径ワックスと小粒径ワックスの粒径分布は、小粒径ワックスでは１．５μｍ以下、大粒径ワックスでは２．０〜５．０μｍとする必要がある。また、小粒径ワックスの平均粒径を０．３〜１．０μｍとし、大粒径ワックスの平均粒径を２．５〜３．０μｍとする必要がある。
【００２９】
ベース樹脂とワックス粒との配合比やワックスの粒径を上記のように規定する理由は、次の通りである。本発明者らは、小粒径ワックスを添加した被覆層の表面エネルギーを測定したところ、ワックスを添加しない被覆層や大粒径ワックスのみを添加した被覆層に比べて表面エネルギーが小さいことを見出し、小粒径ワックスは被覆層の表面に多く存在し易い傾向があることが判明した。これは、被覆層の焼付け時に、粒径の小さいワックス粒ほど表面に浮き出易いことによるため考えられる。表面に存在するワックス粒は、樹脂被覆金属板の成形加工性に寄与することができる。
【００３０】
このように被覆層表面に浮き出易い性質を発揮するためには、小粒径ワックスの粒径を１．５μｍ以下とする必要がある。１．５μｍを超えると、ワックス粒の被覆層表面への分布量が不十分となり、樹脂被覆金属板の成形性が悪化するためである。また、小粒径ワックスの平均粒径は、０．３〜１．０μｍとする必要がある。平均粒径が０．３μｍ未満では、小粒径ワックスの必要個数が多くなり過ぎて製造上好ましくなく、１．０μｍを超えるような平均粒径では、ワックス粒の被覆層表面への分布量が不十分となり、樹脂被覆金属板の成形性が悪化するためである。
【００３１】
また、本発明者らは、上記の小粒径ワックスを添加した被覆層の表面エネルギーについての知見から、大粒径ワックスを添加した被覆層においては被覆層の表面エネルギーが高くなり、ワックス粒は表面に浮き出るよりは被覆層内部に留まる傾向があることの知見を得た。ワックス粒が被覆層内部に多く存在するため、被覆層が摩耗しても被覆層中から適度にワックスが露出するので、常に摩擦係数の低く摩耗し難い状態を保持することが可能となる。このためには、大粒径ワックスは２．０μｍ以上の粒径である必要がある。但し、ワックス粒径が５．０μｍを超えると、ワックス粒が大き過ぎて必然的に存在個数が少なくなるため、被覆層が摩耗してもワックスが露出する確率が小さくなり却って耐摩耗性が悪くなる。
また、大粒径ワックスの平均粒径は、２．５〜３．０μｍとする必要がある。平均粒径が２．５μｍ未満又は３．０μｍを超えると、ワックス粒が被覆層内部に留まる効果が十分に発揮されないからである。
【００３２】
Ｃ−３．大小粒状ワックスの重量比
上述のような大粒径ワックスと小粒径ワックスの作用を共に発揮させて本発明の効果を得るためには、ワックスの配合比を次のように規定する必要がある。即ち、ワックス粒の総重量ＷＡに対し、小粒径ワックス粒の重量をＷＳ、大粒径ワックス粒の重量をＷＬとしたときに、（ＷＳ＋ＷＬ）／ＷＡ≧０．９８、かつ、０．１≦ＷＳ／ＷＡ≦０．９であるものとする。これらの範囲外では、両方のワックスの作用を共に発揮させることができず、成形性や耐摩耗性のいずれか又は両方が十分に得られないことになる。より好ましくは、０．２≦ＷＳ／ＷＡ≦０．６である。なお、（ＷＳ＋ＷＬ）／ＷＡ＝１．０の場合には、ＷＳ：ＷＬ＝１０：９０〜９０：１０となる。
なお、大粒径ワックスと小粒径ワックスの種類は、同一であっても異なっていてもよい。
【００３３】
Ｄ．ワックス粒の分散状態を達成するための第２の製造条件
樹脂被覆層における上述のワックス粒の表面占有率、断面占有率及び存在数は、上記第１の製造条件に代えて以下に示す第２の製造条件を満たすことによっても達成される。すなわち、
・総ワックス粒のベース樹脂に対する配合比を０．６〜２０重量％とし、
・表面エネルギーが互いに異なる少なくとも２種類のワックス粒を使用し、上記少なくとも２種類のワックス粒は、ベース樹脂の表面エネルギー値をＥＢとし、少なくとも２種類のワックス粒のうち表面エネルギーが最小のもの及び最大のものの表面エネルギー値をそれぞれＥＬ及びＥＨとした場合に、ＥＨ−ＥＬ≧３ｍＪ／ｍ２、ＥＢ≧ＥＬ＋１２ｍＪ／ｍ２であり、かつ、前記ベース樹脂の焼付温度（板到達温度「ＰＭＴ」）が２２０〜３００℃であり、
・焼付け開始から金属板の温度が１００℃に到達するまでの時間が２〜２０秒、かつ、焼付け開始から金属板の温度が２００℃に到達するまでの時間が５〜６０秒である、という製造条件を採用するものである。
【００３４】
Ｄ−１．ベース樹脂に対するワックス粒の配合比
ベース樹脂に対するワックス粒の配合比は上記Ｃ−１に示すとおりである。
Ｄ−２．表面エネルギー
ワックス樹脂の表面エネルギーがベースの表面エネルギーよりも低いほど、ワックスが樹脂被覆層の表面に露出し易い。上述のように、ワックスが表面エネルギーの互いに異なる少なくとも２種類のワックスからなる場合において、ＥＢ−ＥＬの値が１２ｍＪ／ｍ２未満では、ワックスが樹脂被覆層表面に露出し難く、樹脂被覆層におけるワックスの表面占有率が２０％未満となり、潤滑性が低下して十分な成形加工性が得られない。
更に上述のように、ＥＨ−ＥＬの値が３ｍＪ／ｍ２未満では、ワックスが樹脂被覆層の表面と内部にバランスよく分布せず、成形加工性と耐摩耗性の両方を満足することができない。
【００３５】
なお、表面エネルギーは、接触角計を用いて対水接触角と対ヨウ化メチレン接触角を測定し、下記式により算出される。
γ＝６．２８１ｃｏｓθＷ＋１．１３２ｃｏｓθｍ−０．１５４１、ここで、γは表面エネルギー（ｍＪ／ｍ２）、θＷは対水接触角（ｒａｄ）、θｍは対ヨウ化メチレン接触角（ｒａｄ）である。
【００３６】
Ｄ−３．焼付け条件
焼付け条件については、以下のようにすることが必要である。焼付け開始から金属板の温度が１００℃に到達するまでの時間ｔ１００を２〜２０秒とし、かつ、同じく２００℃に到達するまでの時間ｔ２００を５〜６０秒とするものである。焼付け開始から２秒未満で金属板の温度が１００℃に到達したり、又は５秒未満で２００℃に到達すると、ワックスが樹脂被覆層表面に露出し難く、ワックスを樹脂被覆層表面と内部にバランスよく分布させることができず、成形加工性と耐摩耗性の両方を満足することができないためである。
【００３７】
ワックスに少なくともポリエチレンワックスが含有される場合には、焼付け開始から金属板の温度が１００℃に到達するまでの時間ｔ１００を５〜２０秒とし、かつ、同じく２００℃に到達するまでの時間ｔ２００を１０〜６０秒とする。これは、ポリエチレンワックスは樹脂被覆層表面に露出し難いため、昇温速度を遅くする必要があるからである。焼付け開始から５秒未満で金属板の温度が１００℃に到達したり、又は１０秒未満で２００℃に到達したのでは、ワックスが樹脂被覆層表面に露出し難く、ワックスを樹脂被覆層表面と内部にバランスよく分布させることができず、成形加工性と耐摩耗性の両方を満足することができないからである。
【００３８】
なお、金属板の温度が１００℃又は２００℃に到達する時間が上記で規定した下限の時間以上であればワックスをバランスよく樹脂被覆層内に分布させることができる。しかしながら、それ以上時間をかけても効果は飽和してしまうため、実用的には１００℃に到達する時間は２０秒以内、２００℃に到達する時間は６０秒以内とするのがよい。また、総焼付け時間は１００秒以内に設定するのが好ましい。
【００３９】
Ｅ．樹脂被覆量
樹脂被覆層は、その被覆量が０．５〜２０ｇ／ｍ２のときに成形加工性や他の特性も良好となる。０．５ｇ／ｍ２未満では、ワックス分布状態を前記したように規定しても成形加工性が低下し耐食性にも劣る。被覆量が２０ｇ／ｍ２を超えると、樹脂被覆層の密着性の低下により成形加工性が低下し、更にコスト高になるので経済的ではない。樹脂被覆量は、好ましくは１〜１５ｇ／ｍ２である。なお、樹脂被覆層の被覆量は硫酸脱膜による皮膜質量試験法を用いて測定される。
【実施例】
【００４０】
実施例１〜２３及び比較例１〜２５
金属板として、板厚０．８ｍｍのアルミニウム合金板（ＪＩＳ  Ａ５１８２−Ｏ）を用いた。上記合金板の両面を市販のアルカリ脱脂液（（株）日本ペイント社製、サーフクリーナー４２０Ｎ−２）を用いて脱脂した後、下地処理として市販のリン酸クロメート液（（株）日本ペイント社製、アルアサーフ４５／４０５）を用いて付着量としてＣｒ量換算で２０ｍｇ/ｍ２の化成処理を施した。次いで、ワックスと、ベース樹脂であるエポキシ樹脂とを溶媒である水と有機溶剤との混合溶液に分散したエポキシ系塗料を、連続塗装ラインにおいてロールコーターによって合金板の両面に塗布し、焼付け時間６０秒、焼付け温度２６０℃で焼付け処理を施して樹脂被覆層を形成し、樹脂被覆金属板を作製した。ワックスには、小粒径と大粒径のポリエチレンワックスを混合して用いた。樹脂被覆量は５０ｇ／ｍ２であった。樹脂被覆量は、硫酸脱膜による皮膜質量試験法により測定した。すなわち、１００ｍｍ×１００ｍｍの樹脂被覆板を濃硫酸に浸漬し樹脂被服層を溶解し、その前後の重量を測定することにより樹脂被覆量を求めた。
【００４１】
大小ワックスの粒径及び平均粒径、ワックスの総重量に対する小径ワックスの重量比、小径ワックスと大径ワックスの重量比、ベース樹脂に対する総ワックス量の重量比、ワックスの表面占有率、ワックスの断面占有率、ワックスの存在個数、ならびに、作製した樹脂被覆金属板の性能評価（成形加工性、耐磨耗性、ワックス堆積性）を、実施例１〜２３について表１に、比較例１〜２５について表２にそれぞれ示す。なお、ワックスは小径ワックスと大径ワックスのみを含有するので、（ＷＳ＋ＷＬ）／ＷＡ＝１である。
【００４２】
【表１】
0004791219.tif 000002
【００４３】
【表２】
0004791219.tif 000003
【００４４】
ワックスの粒径及び平均粒径の測定、ワックスの表面占有率、ワックスの断面占有率、ワックス粒の存在個数、ならびに、作製した樹脂被覆金属板の性能評価（成形加工性、耐磨耗性、ワックス堆積性）は、下記のようして行なった。
【００４５】
粒径分布と平均粒径
ワックス粒の粒径の分布は、（株）堀場製作所製のレーザー回折／散乱式粒度分布測定装置ＬＡ−９２０を用いて測定した。また、ワックス粒の平均粒径は、体積基準による算術平均により算出した。
【００４６】
ワックスの表面占有率
作製した樹脂被覆金属板の樹脂被覆層表面に金を蒸着してコーティングし、ＳＥＭ（走査型電子顕微鏡）によって、コーティング面における１００μｍ×１００μｍ以上の視野を観察倍率１０００倍で５か所以上観察した。その観察像を画像解析することにより、各視野において、観察部分の全面積に対するワックス占有面積部分の比率を求め、その平均値としてワックス表面占有率を算出した。
【００４７】
ワックスの断面占有率
作製した樹脂被覆金属板の樹脂被覆層を厚さ方向に沿った平行な断面によって切り取られる厚さ１００ｎｍ程度の超薄片に加工し、ルテニウム酸によって染色した。ＴＥＭ（透過型電子顕微鏡）によって、この超薄片の断面における１００μｍ以上の視野を観察倍率１００００倍で５か所以上観察した。その観察像を画像解析することにより、各視野において、観察部分の全面積に対するワックスの占有面積部分の比率を求め、その平均値としてワックス断面占有率を算出した。
【００４８】
ワックスの存在範囲
作製した樹脂被覆金属板の樹脂被覆層を厚さ方向に沿った断面を、ＴＥＭにより観察した。その観察像を画像解析することにより、断面における任意の５００μｍ長さの範囲に存在するワックス粒の個数を求めた。
【００４９】
成形加工性
成形性の評価として、成形試験機にて円筒深絞りを行い、成形破断高さを測定して評価した。成形条件は、パンチ径：φ４０ｍｍ、肩Ｒ４．５ｍｍ、絞りダイ：φ４２．５ｍｍ、肩Ｒ８．０ｍｍ、ブランク径：φ８４ｍｍ、しわ押さえ力：２．０ｔｏｎｆ、成形速度：２０ｍｍ／秒であった。成形破断高さが７ｍｍ以上の場合、実使用における加工性が非常に優れるので◎とし、成形破断高さが５ｍｍ以上で７ｍｍ未満の場合、実使用における加工性は問題ないので○とし、成形破断高さが５ｍｍ未満の場合、実使用において割れなどが発生し正常にプレス成形できないので×とした。◎及び○を合格とし、×を不合格とした。
【００５０】
耐摩耗性
耐磨耗性評価はヘイドン式摩擦磨耗試験機で行った。同一の場所を接触子で繰り返し摺動し、摩擦係数が０．２を超えるまでの摺動回数を測定した。摺動条件は、接触子：φ３ｍｍ超硬ボール、摺動幅：１０ｍｍ、荷重：５００ｇｆ、摺動速度：１０ｍｍ／秒であった。摺動回数が５００回以上の場合、実使用における耐摩耗性が非常に優れることから◎とし、摺動回数が２００回以上５００回未満の場合、実使用における耐摩耗性は問題ないので○とし、摺動回数が２００回未満の場合、実使用における耐摩耗性が不足し、塗膜の一部が削れ耐食性や意匠性が悪化するので×とした。◎及び○を合格とし、×を不合格とした。
【００５１】
ワックス堆積性
ワックス堆積性は、成形加工性に使用した金型を用いて、１万枚の連続プレス加工を行った後に金型に付着しているワックス量を測定して評価した。付着量が３ｍｇ未満を◎とし、３ｍｇ以上で７ｍｇ未満を○とし、７ｍｇ以上を×とした。◎及び○を合格とし、×を不合格とした。
【００５２】
表１に示すように、実施例１〜２３では、請求項１に規定する要件を全て満たし、その結果、作製した樹脂被覆金属板の性能としての成形加工性、耐磨耗性及びワックス堆積性のいずれの評価項目も合格であった。
【００５３】
表２に示すように、比較例１〜４では、ワックスの総重量に対する小径ワックスの重量比が所定の要件を満たしていなかった。比較例５、６、１０、１１、１５、１６では、大径ワックスの粒径及び平均粒径が所定の要件を満たしていなかった。比較例７、８、１３、１８では、小径ワックスの粒径及び平均粒径が所定の要件を満たしておらず、比較例９、１４、１９では、大小径ワックスの粒径及び平均粒径が所定の要件を満たしていなかった。比較例２０〜２３では、ワックスの総重量に対する小径ワックスの重量比、ならびに、小径ワックスと大径ワックスの重量比が所定の要件を満たしていなかった。比較例２４、２５では、ベース樹脂に対する総ワックス量の重量比が所定の要件を満たしていなかった。
このように、比較例１〜２５では、請求項１に規定する要件を全て満たしておらず、その結果、作製した樹脂被覆金属板の性能としての成形加工性、耐磨耗性及びワックス堆積性のいずれかの評価項目が不合格であった。
【００５４】
実施例２４〜３３及び比較例２６〜３６
金属板として、板厚０．２５ｍｍのアルミニウム合金板（ＪＩＳ  Ａ５１８２−Ｈ１９）を用いた以外は実施例１と同様にして、合金板の両面をアルカリ脱脂及び下地処理を行った。次いで、ワックスと、ベース樹脂であるエポキシ樹脂とを溶媒である水と有機溶剤の混合溶液に分散したエポキシ系塗料を、連続塗装ラインにおいてロールコーターによって合金板の両面に塗布し、焼付け時間６０秒、焼付け温度２６０℃で焼付け処理を施して樹脂被覆層を形成し、樹脂被覆金属板を作製した。焼付け条件として、総焼付け時間、１００℃到達時間及び２００℃到達時間を種々に設定した。ワックスには、カルナウバワックス、ポリエチレンワックス、ラノリンワックス、パラフィンワックスからなる４種類のものを１種又は２種以上混合して用いた。
【００５５】
このようにして作製した樹脂被覆金属板における、ワックス性状（種類、表面エネルギー、ベース樹脂に対するワックス量の重量比、ワックスの最大表面エネルギーと最小表面エネルギーの差、ワックスの最小表面エネルギーとベース樹脂の表面エネルギーの差）、焼付け条件、樹脂被覆量、ワックスの表面占有率、ワックスの断面占有率、ワックスの存在個数、性能評価（成形加工性、耐磨耗性、ワックス堆積製、樹脂被覆層の密着性）を、実施例２４〜３３について表３に、比較例２６〜３６ついて表４にそれぞれ示す。
【００５６】
【表３】
0004791219.tif 000004
【００５７】
【表４】
0004791219.tif 000005
【００５８】
樹脂被覆量、ワックスの表面占有率、ワックスの断面占有率、ワックスの存在個数、ならびに、性能評価（成形加工性、耐磨耗性、ワックス堆積製、樹脂被覆層の密着性）は、以下のようにして測定した。
【００５９】
樹脂被覆量
樹脂被覆層の被覆量は実施例１と同様に、上述の硫酸脱膜による皮膜質量試験法により測定した。
【００６０】
ワックスの表面占有率、ワックスの断面占有率、ワックスの存在個数
これらは、実施例１と同様にして測定した。
【００６１】
成形加工性
実施例１と同様にして成形破断高さを測定した。測定条件は、パンチ径：φ３３ｍｍ、肩Ｒ４．５ｍｍ、絞りダイ：φ３３．６ｍｍ、肩Ｒ４．０ｍｍ、ブランク径：φ６８ｍｍ、しわ押さえ力：１．０ｔｏｎｆ、成形速度：２０ｍｍ／秒であった。なお、評価は、成形破断高さが７ｍｍ以上の場合を◎とし、５ｍｍ以上で７ｍｍ未満の場合を○とし、５ｍｍ未満の場合を×とした。◎及び○を合格とし、×を不合格とした。
【００６２】
耐摩耗性
実施例１と同様にして、摺動回数を測定して耐摩耗性を評価した。
【００６３】
ワックス堆積性
実施例１と同様にして、ワックス量を測定して評価した。
【００６４】
樹脂被覆層の密着性
樹脂被覆層の密着性を、下記（ａ）、（ｂ）の各方法によって一次密着性と二次密着性により評価した。
（ａ）一次密着性：ＪＩＳ  Ｋ  ５４００−８−５−２に記載された方法に準じてカッターナイフを用いて、樹脂被覆層表面に１ｍｍ間隔で１００マスの碁盤目状の切り傷を付け、テープ剥離試験を行った。
（ｂ）二次密着性：沸騰水中に３０分間浸漬し、取出して１時間放置した後、一次密着性と同様に試験を行った。
一次、二次とも、ＪＩＳ  Ｋ  ５４００−８−５−２に準じて評価を行った。全く剥離が認められない場合を評価点数１０の◎とし、欠損部の面積が全正方形面積の５％未満の場合を評価点数８の○とし、欠損部の面積が全正方形面積の５％以上の場合を評価点数６以下の×とした。◎及び○を合格とし、×を不合格とした。
【００６５】
表３に示すように、実施例２４〜３３では、請求項３に規定する要件を全て満たし、その結果、作製した樹脂被覆金属板の性能としての成形加工性、耐磨耗性、ワックス堆積性及び密着性のいずれの評価項目も合格であった。
【００６６】
表４に示すように、比較例２６〜２８では、１種類のワックスしか用いていないのでワックスの最大表面エネルギーと最小表面エネルギーの差がゼロとなり、表面エネルギー差が所定の要件を満たしていなかった。更に、比較例２７では、ベース樹脂の表面エネルギーとワックスの最小表面エネルギーの差に関する所定要件も満たしていなかった。比較例２９では、ワックスの最大表面エネルギーと最小表面エネルギーの差に関する所定要件を満たしていなかった。比較例３０、３２では、ベース樹脂に対する総ワックス量の重量比が所定の要件を満たしていなかった。比較例３１では、ベース樹脂の表面エネルギーとワックスの最小表面エネルギーの差に関する所定要件を満たしていなかった。比較例３３は請求項３の比較例を示すものであって、焼付け条件における１００℃到達時間と２００℃到達時間が所定の要件を満たしていなかった。比較例３４〜３６は請求項４の比較例を示すものである。比較例３４では、焼付け条件における１００℃到達時間が所定の要件を満たしていなかった。比較例３５では、焼付け条件における２００℃到達時間が所定の要件を満たしていなかった。比較例３６では、焼付け条件における１００℃到達時間と２００℃到達時間が所定の要件を満たしていなかった
このように、比較例２６〜３６では、請求項３又は４に規定する要件を全て満たしておらず、その結果、作製した樹脂被覆金属板の性能としての成形加工性、耐磨耗性、ワックス堆積性及び密着性のいずれかの評価項目が不合格であった。
【産業上の利用可能性】
【００６７】
樹脂被覆層におけるワックス粒の表面占有率、断面占有率及び断面におけるワックス粒の存在数を所定範囲に設定することにより、高速プレス機での連続成形にも耐えうる十分な成形性と、良好な耐摩耗性とを備えた樹脂被覆金属板を提供できる。